(57)【特許請求の範囲】
【請求項１】
発泡層を挟んで両面にソリッド層が形成され、一方の面側からノッチが形成される熱可塑性多層樹脂シートであって、ノッチ形成面を構成するソリッド層と発泡層との間に、ポリオレフィン系樹脂により形成された強度維持層が設けられ、前記発泡層を境に前記強度維持層を含むノッチ形成面側の厚みが、総厚みの２５％以下であり、前記ソリッド層がポリスチレン系樹脂により形成されてなることを特徴とする熱可塑性多層樹脂シート。
【請求項２】
前記発泡層の発泡倍率が１．３〜２．０倍である請求項１に記載の熱可塑性多層樹脂シート。
【請求項３】
総厚みが６００〜１２００μｍである請求項１又は２に記載の熱可塑性多層樹脂シート。
【請求項４】
前記発泡層がポリスチレン系樹脂により形成されてなる請求項１から３の何れか一項に記載の熱可塑性多層樹脂シート。
【請求項５】
前記強度維持層と該強度維持層に隣接する層との間に接着層を更に有する請求項１から４の何れか一項に記載の熱可塑性多層樹脂シート。
【請求項６】
前記強度維持層が２０〜６０μｍの厚みを有する請求項１から５の何れか一項に記載の熱可塑性多層樹脂シート。
【請求項７】
請求項１から６の何れか一項に記載の熱可塑性多層樹脂シートを熱成形してなる成形容器。
【発明の詳細な説明】
【技術分野】
【０００１】
本発明は、熱可塑性多層樹脂シート及びそれを成形してなる成形容器に関する。
【背景技術】
【０００２】
従来から、ヨーグルトやミルクポーションをはじめとする乳製品の容器には、成形性に優れたスチレン系樹脂が用いられてきた。近年では、酸素に対するガスバリア性、防湿性などの特性を各層に持たせた多層構造のスチレン系発泡シートが開発されている（特許文献１参照）。
【０００３】
更に、近年では環境負荷低減の為、廃棄物を削減しようとする社会的動向があり、これに伴い、シート内部に発泡層を配することで軽量化を図ろうとする技術が考案されている（特許文献２参照）。
【０００４】
上記従来の容器では、その内部に発泡層を設けることにより、１５〜２０％の軽量化が可能であるが、一方で発泡層を持たないシートと比較して容器落下強度が大きく低下するという問題を抱えている。また、一方の面側からノッチが形成される樹脂シートの場合、熱成形後のノッチ折れ性が不十分であるという問題があった。
【０００５】
【特許文献１】特開２０１１−５１２６４号公報
【特許文献２】特表２００３−５２２０５２号公報
【発明の概要】
【０００６】
本発明は、上記事情に鑑みてなされたもので、従来の発泡シートでは困難であった軽量化と強度維持の両立という課題を解決し、軽量性と強度を具備する上、熱成形後のノッチ折れ性を十分なものとできる熱可塑性多層樹脂シートを提供することを目的とする。またこのような熱可塑性多層樹脂シートを用いて製造される成形容器を提供することも目的とする。
【０００７】
本発明者は、発泡層を挟んで両面にソリッド層が形成され、一方の面側からノッチが形成される熱可塑性多層樹脂シートにおいて、ノッチ形成面を構成するソリッド層と発泡層との間に強度維持層を設けることで、前記課題を解決できることを見出し、本発明を完成するに至ったものである。
【０００８】
すなわち、本発明の主たる態様によれば、発泡層を挟んで両面にソリッド層が形成され、一方の面側からノッチが形成される熱可塑性多層樹脂シートであって、ノッチ形成面を構成するソリッド層と発泡層との間に、ポリオレフィン系樹脂により形成された強度維持層が設けられ、前記発泡層を境に前記強度維持層を含むノッチ形成面側の厚みが、総厚みの２５％以下である熱可塑性多層樹脂シートが提供される。
【０００９】
上記において、発泡層は、発泡倍率が１．３〜２．０倍であるものが好ましい。シートの総厚みは通常は６００〜１２００μｍの範囲とされる。前記強度維持層の厚みは例えば２０〜６０μｍの範囲とできる。
また、前記発泡層及び前記ソリッド層は何れもポリスチレン系樹脂により形成されるのが好ましく、また前記強度維持層と該強度維持層に隣接する層との間には更に接着層を介在させてもよい。
【００１０】
また本発明の別の態様によれば、本発明に係る熱可塑性多層樹脂シートを熱成形してなる成形容器が提供される。
【００１１】
本発明の熱可塑性多層樹脂シートは、軽量性、強度を具備すると共に、熱成形後のノッチ折れ性を十分なものとすることが容易である。また、本発明の成形容器は、軽量性、落下強度を具備すると共に、ノッチ折れ性にも優れる。
【図面の簡単な説明】
【００１２】
【図１】本発明の熱可塑性多層樹脂シートの巻き姿を示す概略斜視図であり、該シートの一部の断面を示す概略断面図も併せて示す。
【図２】本発明の成形容器の一例を示す概略斜視図である。
【図３】図２の成形容器の概略側面図である。
【図４】容器の打ち抜き工程を説明するための概略図である。
【発明を実施するための形態】
【００１３】
図１中の断面図は、本発明の一実施形態に係る熱可塑性多層樹脂シートの断面を示すもので、ノッチが形成されることとなる面を構成するソリッド層を最上層とし、下方に向けて順に、接着層、強度維持層、接着層、発泡層、ソリッド層を有する積層構造とされている。以下、発泡層、ソリッド層、強度維持層、接着層の順に各層を説明する。
【００１４】
＜発泡層＞
前記発泡層は、本発明の分野で使用できる発泡層を形成できるものであれば、如何なる樹脂で形成してもよいが、本発明の一実施形態では、スチレン系樹脂で形成される。使用されるスチレン系樹脂としては、スチレン、α−メチルスチレン、ｐ−メチルスチレン、ジメチルスチレン、ｐ−ｔ−ブチルスチレン、クロロスチレン等のスチレン系モノマーの単独又は共重合体、それらスチレン系モノマーと他のモノマーとの共重合体、例えばスチレン−アクリルニトリル共重合体（ＡＳ樹脂）、あるいは前記スチレン系モノマーと更に他のポリマー、例えば、ポリブタジエン、スチレン−ブタジエン共重合体、ポリイソプレン、ポリクロロプレン等のジエン系ゴム質重合体の存在下にグラフト重合したグラフト共重合体、例えばハイインパクトポリスチレン（ＨＩＰＳ樹脂）、スチレン−アクリルニトリルグラフト共重合体（ＡＢＳ樹脂）等が挙げられる。
【００１５】
なかでも汎用ポリスチレン（ＧＰＰＳ樹脂）、ハイインパクトポリスチレン（ＨＩＰＳ樹脂）が成形容器の剛性、成形性の観点から好ましい。
【００１６】
スチレン系樹脂は、ブタジエンゴム成分を４〜８質量％含有することが好ましい。ブタジエンゴム成分含有量は、ＧＰＰＳとＨＩＰＳのブレンドにより調整するのが簡便な方法であるが、ＨＩＰＳの製造段階で調整しても構わない。ブタジエンゴム成分が４質量％未満であると実用上十分な容器強度が得られなくなる可能性があり、８質量％を超えると、熱成形時に熱盤付着等の不具合を起こす可能性がある。
【００１７】
スチレン系樹脂には、必要に応じて、本発明の効果を阻害しない範囲で、顔料、染料などの着色剤、シリコンオイルやアルキルエステル系等の離型剤、ガラス繊維等の繊維状強化剤、タルク、クレイ、シリカなどの粒状滑剤、スルホン酸とアルカリ金属などとの塩化合物やポリアルキレングリコール等の帯電防止剤及び紫外線吸収剤、抗菌剤のような添加剤を添加することができる。また、本発明の熱可塑性多層樹脂シートや成形容器の製造工程で発生したスクラップ樹脂を混合して用いることもできる。
【００１８】
発泡層に添加する発泡剤としては、種々の揮発性発泡剤や分解型発泡剤がある。揮発性発泡剤としては、例えば、炭化水素、プロパン、ｉ−ブタン、ｎ−ブタン、ｉ−ペンタン、ｎ−ペンタン、あるいはこれらの混合物、そして、Ｎ２、ＣＯ２、Ｎ２／ＣＯ２、水などが挙げられる。
【００１９】
分解型発泡剤として、例えば、アゾジカルボン酸アミド、ジニトロペンタメチレンテトラミン、４、４’−オキシビス（ベンゼンスルホニルヒドラジド）などを挙げることができる。さらに、重炭酸ナトリウムや、クエン酸などの有機酸もしくはその塩と重炭酸塩との組み合わせなども使用することができる。また、例えば重炭酸ナトリウムや、クエン酸などの有機酸もしくはその塩と重炭酸塩との組み合わせは、低分子オレフィン化合物、流動パラフィン、牛脂油などでコーティングしても使用することができる。その他、これらの混合物を使用することも可能で、これらを２種類以上混合してもよい。これらはいずれも粉末、フレーク、又は熱可塑性樹脂とのマスターバッチとして入手することもできる。特に、ポリオレフィンをポリスチレンに混合して分解型発泡剤を使用すると、該ポリオレフィンは気泡調整剤としての効果がある。また、分解型発泡剤とＮ２、ＣＯ２、ｉ−ブタン、ｎ−ブタン、ｉ−ペンタン、ｎ−ペンタンとを併用すると気泡が細かく、かつ成形性がよい。
【００２０】
発泡層の厚みとしては好ましくは３００〜７００μｍ、より好ましくは３５０〜５００μｍがよい。３００μｍ未満であると十分な軽量性が得られない可能性があり、７００μｍを超えると、成形容器の強度が低下し、深絞り成形には適さない。
【００２１】
本発明においては、発泡層の発泡倍率としては、好ましくは１．３〜２．０倍、より好ましくは１．４〜１．８倍である。１．３倍未満であると、シートについて十分な軽量性が得られず、２．０倍以上であると、成形容器の強度が低下し、深絞り成形には適さない。
【００２２】
＜ソリッド層＞
ソリッド層は非発泡層であり、発泡層に用いられる樹脂と同一又は類似の樹脂によって形成されるのが好ましい。よって、本発明の好適な実施形態では、ソリッド層は、スチレン系樹脂により形成される。ソリッド層を構成するスチレン系樹脂としては、スチレン、α−メチルスチレン、ｐ−メチルスチレン、ジメチルスチレン、ｐ−ｔ−ブチルスチレン、クロロスチレン等のスチレン系モノマーの単独又は共重合体、それらスチレン系モノマーと他のモノマーとの共重合体、例えばスチレン−アクリルニトリル共重合体（ＡＳ樹脂）、又は前記スチレン系モノマーと更に他のポリマー、例えば、ポリブタジエン、スチレン−ブタジエン共重合体、ポリイソプレン、ポリクロロプレン等のジエン系ゴム質重合体の存在下にグラフト重合したグラフト共重合体、例えばハイインパクトポリスチレン（ＨＩＰＳ樹脂）、スチレン−アクリルニトリルグラフト共重合体（ＡＢＳ樹脂）等が挙げられる。
【００２３】
なかでも汎用ポリスチレン（ＧＰＰＳ樹脂）、ハイインパクトポリスチレン（ＨＩＰＳ樹脂）が成形容器の剛性、成形性の観点から好ましい。
【００２４】
スチレン系樹脂は、ブタジエンゴム成分を４〜８質量％含有することが好ましい。ブタジエンゴム成分含有量は、ＧＰＰＳ樹脂とＨＩＰＳ樹脂のブレンドにより調整するのが簡便な方法であるが、ＨＩＰＳ樹脂の製造段階で調整しても構わない。４質量％未満であると実用上十分な容器強度が得られなくなる可能性があり、８質量％を超えると、熱成形時に溶融樹脂の熱盤への付着等の不具合を起こす可能性がある。
【００２５】
スチレン系樹脂には、必要に応じて、本発明の効果を阻害しない範囲で、顔料、染料などの着色剤、シリコンオイルやアルキルエステル系等の離型剤、ガラス繊維等の繊維状強化剤、タルク、クレイ、シリカなどの粒状滑剤、スルホン酸とアルカリ金属などとの塩化合物やポリアルキレングリコール等の帯電防止剤及び紫外線吸収剤、抗菌剤のような添加剤を添加することができる。また、本発明の熱可塑性多層樹脂シートやそれを熱成形して成る成形容器の製造工程で発生したスクラップ樹脂を混合して用いることもできる。
【００２６】
ノッチが形成される面側のソリッド層の厚みとしては、好ましくは３０〜２６０μｍ、より好ましくは５０〜１５０μｍである。３０μｍ未満であると、熱成形を経て引き伸ばされる際にソリッド層が切れて強度維持層が剥き出しになり、容器表面の印字適性が損なわれる可能性がある。また、２６０μｍを超えると、ノッチを形成する際の刃の挿入深さを大きくする必要があり、容器形状の保持性能及び容器強度が低下する恐れがある。
【００２７】
ノッチが形成されない面側のソリッド層の厚みとしては、好ましくは１４０〜５１０μｍ、より好ましくは１７０〜３９０μｍである。１４０μｍ未満であると、熱成形して得られた容器の剛性が不十分となる可能性があり、５１０μｍを超えると、ノッチを形成した後のノッチ折れ性が低下する可能性がある。
【００２８】
＜強度維持層＞
強度維持層は、強度を付与するために設ける靱性に優れた層で、本発明の一実施形態では、ポリオレフィン系樹脂により形成される。かかるポリオレフィン系樹脂としては、例えば、低密度ポリエチレン、中密度ポリエチレン、高密度ポリエチレン、直鎖状（線状）ポリエチレン、メタロセン触媒を使用して重合したエチレン−α・オレフィン共重合体、ポリプロピレン、エチレン−酢酸ビニル共重合体、アイオノマー樹脂、エチレン−アクリル酸共重合体、エチレン−アクリル酸エチル共重合体、エチレン−メタクリル酸共重合体、エチレン−メタクリル酸メチル共重合体、エチレン−プロピレン共重合体、メチルペンテンポリマー、ポリブテンポリマー、ポリエチレン又はポリプロピレン等のポリオレフィン系樹脂をアクリル酸、メタクリル酸、マレイン酸、無水マレイン酸、フマール酸、イタコン酸等の不飽和カルボン酸で変性した酸変性ポリオレフィン樹脂、ポリ酢酸ビニル系樹脂、ポリ（メタ）アクリル系樹脂、ポリ塩化ビニル系樹脂、その他の樹脂を使用することができる。
【００２９】
また、強度維持層を構成するポリオレフィン系樹脂としては、ノッチなし試験片のアイゾット衝撃強さが１００ｋＪ／ｍ２以上である樹脂が特に好ましい。１００ｋＪ／ｍ２未満の樹脂では靭性が不十分となり、樹脂シート及びそれを熱成形してなる成形容器の強度が低下してしまう場合がありうる。
【００３０】
ここで、ノッチなし試験片のアイゾット衝撃強さとは、ノッチなし試験片の破壊時に吸収される衝撃エネルギーを試験片の初めの断面積で除した値で表わされ、ＪＩＳ Ｋ７１１０に記載されている手法に従って評価される。以下に試験法の概要を記しておく。
（ノッチなし試験片のアイゾット衝撃強さの評価法）
・試験片：  試験片は、ＩＳＯ ２８１８の規定に従ってシートから切削加工する。
（推奨される試験片の形状と寸法）
長さ  ｌ＝８０ｍｍ±２ｍｍ
幅    ｂ＝１０．０ｍｍ±０．２ｍｍ
厚さ  ｈ＝４．０ｍｍ±０．２ｍｍ
・装置：  試験機は、振り子式衝撃試験機で、堅固な構造とし、試験片の破壊時に吸収される衝撃エネルギー（Ｗ）を測定できるものとする。
・試験手順及び結果の表示：  試験は少なくとも１０個の試験片について行う。ノッチなし試験片のアイゾット衝撃強さＡｉｕは次式で算出し、計算した平均値は有効数字２桁で報告する。
Ａｉｕ＝Ｗ／ｈｂ×１０３（ｋＪ／ｍ２）
Ｗ：試験片に吸収された補正後の衝撃エネルギー（Ｊ）
ｈ：試験片の厚さ（ｍｍ）
ｂ：試験片の幅（ｍｍ）
【００３１】
強度維持層の厚みとしては、好ましくは２０〜６０μｍ、より好ましくは３０〜５０μｍがよい。２０μｍ未満であるとシート及び成形容器に十分な強度を付与できない可能性があり、６０μｍを超えるとノッチ形成時、強度維持層が切断されずノッチ折れ性が悪くなる恐れがある。
【００３２】
＜接着層＞
接着層は、任意の層で、本発明の分野で使用でき、隣接層を接着する接着性を具備するものであれば如何なる樹脂で形成してもよいが、本発明の一実施形態では、変性ポリオレフィン系樹脂が使用される。かかる変性ポリオレフィン系樹脂としては、エチレン、プロピレン、ブテン−１等の炭素数２〜８程度のオレフィンの単独重合体、それらのオレフィンとエチレン、プロピレン、ブテン−１、３−メチルブテン−１、ペンテン−１、４−メチルペンテン−１、ヘキセン−１、オクテン−１、デセン−１等の炭素数２〜２０程度の他のオレフィンや酢酸ビニル、塩化ビニル、アクリル酸、メタクリル酸、アクリル酸エステル、メタクリル酸エステル、スチレン等のビニル化合物との共重合体等のオレフィン系樹脂や、エチレン−プロピレン共重合体、エチレン−プロピレン−ジエン共重合体、エチレン−ブテン−１共重合体、プロピレン−ブテン−１共重合体等の共重合体ゴムを、アクリル酸、メタクリル酸、クロトン酸、イソクロトン酸、マレイン酸、フマール酸、イタコン酸、シトラコン酸、テトラヒドロフタル酸等の不飽和カルボン酸、又はその酸ハライド、アミド、イミド、無水物、エステル等の誘導体、具体的には、塩化マレニル、マレイミド、無水マレイン酸、無水シトラコン酸、マレイン酸モノメチル、マレイン酸ジメチル、マレイン酸グリシジル等でグラフト反応条件下に変性したものが代表的なものとして挙げられる。
【００３３】
なかでも、不飽和ジカルボン酸又はその無水物、特にマレイン酸又はその無水物で変性したエチレン系樹脂、プロピレン系樹脂、又はエチレン−プロピレン又はブテン−１共重合体ゴムが好適である。
【００３４】
接着層の厚みとしては、好ましくは３〜１０μｍ、より好ましくは４〜６μｍがよい。３μｍ未満であると、十分な層間接着強度が得られなくなる可能性があり、１０μｍを超えると、熱成形の打ち抜き時に樹脂ヒゲが発生したり、ノッチ折れ性が不十分となる可能性がある。
【００３５】
＜熱可塑性多層樹脂シート＞
本発明の熱可塑性多層樹脂シートの層構成は、図１の実施形態に示すように、基本的に、ソリッド層／接着層／強度維持層／接着層／発泡層／ソリッド層であるが、層構成はこれに限定されるものではない。例えば、本発明の熱可塑性多層樹脂シートやそれを熱成形して成る成形容器の製造工程で発生したスクラップ樹脂の屑等からなる層を、ノッチが形成される反対側に積層してもよい。
【００３６】
熱可塑性多層シートの総厚みとしては、好ましくは６００〜１２００μｍ、より好ましくは７００〜９００μｍである。６００μｍ未満であると、熱成形して得られた容器の強度が不十分となる可能性があり、１２００μｍを超えると容器の製造コストが高くなる可能性がある。また、熱成形後の成形容器のノッチ折れ性は、形成されるノッチの深さ等に応じて変動しうるが、種々の構成の多層シートを製造し、種々のノッチ形成条件下でノッチを形成してその折れ性を試験した結果、成形容器のノッチ折れ性を十分なものとするためには、発泡層を境に強度維持層を含むノッチ形成面側の厚みを、総厚みの２５％以下としておくべきであることを知見した。よって、本実施形態においては、発泡層を境に強度維持層を含むノッチ形成面側の厚み（図１に示されるように、ノッチ形成面側のソリッド層／接着層／強度維持層／接着層までの厚み）が、上述の総厚みの２５％以下でなければならない。
【００３７】
熱可塑性多層樹脂シートの成形方法は、特に限定されず一般的な方法を用いることができる。例えば、４台もしくはそれ以上の単軸押出機を用いて各々の原料樹脂を溶融押出し、フィードブロックとＴダイによって多層樹脂シートを得る方法や、マルチマニホールドダイを使用して多層樹脂シートを得る方法が挙げられる。
【００３８】
＜成形容器＞
図２に、本発明の成形容器の一例を示す。
本発明の成形容器は、上記本発明の熱可塑性多層樹脂シートを成形してなる。熱成形方法としては、一般的な真空成形、圧空成形やこれらの応用として、シートの片面にプラグを接触させて成形を行うプラグアシスト法、またシートの両面に一対をなす雄雌型を接触させて成形を行う、いわゆるマッチモールド成形と称される方法等が挙げられるが、これに限定されるものではない。また、成形前にシートを加熱軟化させる方法として非接触加熱である赤外線ヒーター等による輻射加熱等、公知のシート加熱方法を適用することができる。
【００３９】
また、本発明の成形容器はノッチを有する。ノッチは断面Ｖ字形状であり、一方の面側、すなわち発泡層を境に強度維持層を含む側に、熱盤方式等により加熱してＶ字形状の刃を挿入することにより形成することができる。
【実施例】
【００４０】
以下、実施例及び比較例を挙げて本発明をより具体的に説明するが、本発明は実施例等の内容に何ら限定されるものではない。
【００４１】
実施例で用いた樹脂原料は以下の通りである。
（１）強度維持層
・アイゾット衝撃強さ（ノッチ無）が１００ｋＪ／ｍ２以上のポリオレフィン系樹脂として、低密度ポリエチレン樹脂「ノバテックＬＤ ＬＪ８０２」（日本ポリエチレン株式会社製）を用いた。
（２）接着層
・エチレン−酢酸ビニル共重合樹脂「エバフレックス３６０」（三井・デュポンポリケミカルズ株式会社製）
（３）発泡層
・ＨＩＰＳ樹脂「トーヨースチロールＨ８５０Ｎ」（東洋スチレン社製、ブタジエン含有量９．３質量％）
・ＧＰＰＳ樹脂「トーヨースチロールＧ２００Ｃ」（東洋スチレン社製）
・化学発泡剤「ＥＳ−２７５」（永和化成工業株式会社製、ポリスチレン、炭酸水素ナトリウム、タルク含量１〜１０質量％、石油系炭化水素含量１〜１０質量％）
（４）ソリッド層
・ＨＩＰＳ樹脂「トーヨースチロールＨ８５０Ｎ」（東洋スチレン社製、ブタジエン含有量９．３質量％）
【００４２】
＜実施例１＞
４台の４０ｍｍ単軸押出機を使用し、フィードブロック法により、ソリッド層（巻き外）８０μｍ／接着層（巻き外）５μｍ／強度維持層３０μｍ／接着層（巻き内）５μｍ／発泡層３９０μｍ／ソリッド層（巻き内）２４０μｍという層構成を有する総厚み７５０μｍ（発泡層を境に強度維持層を有する側の厚み１２０μｍ）の熱可塑性多層樹脂シートを得た。
【００４３】
尚、スチレン系樹脂としては、ソリッド層にはＨＩＰＳ樹脂、発泡層にはＨＩＰＳ樹脂とＧＰＰＳ樹脂を質量比５０／５０（ＨＩＰＳ／ＧＰＰＳ）で混合したものを用いた（ブタジエン成分含有量４．７質量％）。
【００４４】
また、発泡層樹脂量に対する発泡剤添加量は、０．７ＰＨＲとした。
【００４５】
この熱可塑性多層樹脂シートを下記条件で、成形、ノッチ形成、容器打ち抜き（図４）まで一連の工程で加工し、図２又は３に示す容器を得た。尚、ノッチに関しては、発泡層を境に強度維持層を有する側から形成し、ノッチの深さはノッチ形成部分の加熱温度により調整した。
使用機器：ＣＦＦ−３００（ＣＫＤ株式会社製）
上熱盤温度：１６５℃
下熱盤温度：１６５℃
ノッチ部分加熱温度：１６０℃
ノッチ深さ：３００μｍ
容器打ち抜き刃上側構造：雄刃
容器打ち抜き刃下側構造：雌刃
容器打ち抜き刃の上側下側間の間隙：２０μｍ
【００４６】
得られた熱可塑性多層樹脂シート及び容器の各種評価を下記の方法で行った。結果を表１に示す。
【００４７】
（１）シート比重
シートの比重を、以下の方法にて測定した。
使用機器：電子比重計ＭＤ−２００Ｓ（アルファーミラージュ株式会社製）
測定方法：試験片は、シートを３ｃｍ角にカットしたものを用いた。
測定条件：温度２５℃
【００４８】
（２）容器ノッチ折れ性
ノッチ形成部分を、図２に示す折り曲げ方向に折り曲げて、以下の基準で評価した。
◎：ノッチ３０箇所中、一回で折れない箇所が０箇所
○：ノッチ３０箇所中、一回で折れない箇所が３箇所
×：ノッチ３０箇所中、一回で折れない箇所が４〜３０箇所
【００４９】
（３）容器落下強度
成形容器の落下強度を、以下の方法にて評価した。
図１に示す４連容器に水８０ｇを入れ、フィルム状の蓋材で密封した試験サンプルを２０個、作製した。これらを高さ４０ｃｍから水平に落下させ、破損した（容器から水が漏れる状態になった）サンプルの個数を記録し、以下の基準で評価した。
◎：４連容器２０個中の破損個数が０個
○：４連容器２０個中の破損個数が３個以内
×：４連容器２０個中の破損個数が４〜２０個
【００５０】
＜実施例１〜４、比較例１〜３＞
強度維持層と接着層の有無、強度維持層の樹脂組成、発泡層樹脂量に対する発泡剤添加量、各層の厚みを表１に示すように変更した以外は実施例１と同様にして、熱可塑性多層樹脂シートを成形した。
【００５１】
また、得られた熱可塑性多層樹脂シートを用いて、実施例１と同様にして容器を成形した。
【００５２】
評価結果を表１に示す。
【表１】
0005883308.tif 000002
表１から明らかなように、本発明例に係る多層樹脂シートを用いて形成した容器は、容器落下強度及び容器ノッチ折れ性の何れの特性も十分良好なものであったが、比較例に係る樹脂シートを用いて形成した容器は、容器落下強度及び容器ノッチ折れ性の何れかが満足できないものであった。
【図１】
0005883308.tif 000003
【図２】
0005883308.tif 000004
【図３】
0005883308.tif 000005
【図４】
0005883308.tif 000006